(57)【特許請求の範囲】
【請求項１】
（メタ）アクリル系ポリマーおよび架橋剤を含有してなるタッチパネル用粘着剤であって、前記アクリル系ポリマーが、水酸基含有モノマー、窒素原子含有モノマー、脂環構造含有モノマーおよびアルキル（メタ）アクリレートを含有するモノマー成分をエチレンオキサイド基含有ジシアノ化合物の存在下で重合させてなる（メタ）アクリル系ポリマーであり、前記エチレンオキサイド基含有ジシアノ化合物が式（Ｉ）：
【化１】
0006343522.tif 000005
（式中、ｍは１０〜６０の整数、ｎは３〜３０の整数を示す）
で表わされる構造を有するエチレンオキサイド基含有ジシアノ化合物であることを特徴とするタッチパネル用粘着剤。
【請求項２】
請求項１に記載のタッチパネル用粘着剤からなるタッチパネル用粘着剤層を少なくとも一方の面に有するタッチパネル用粘着剤シート。
【請求項３】
請求項２に記載のタッチパネル用粘着剤シートを有するタッチパネル。
【発明の詳細な説明】
【技術分野】
【０００１】
本発明は、タッチパネル用粘着剤に関する。さらに詳しくは、本発明は、例えば、静電容量式タッチパネルなどの画像表示パネル、タブレット末端、テレビ、パーソナルコンピュータ、デジタルサイネージ、電子黒板、加飾印刷面貼付け用ダイレクトボンディング、酸化インジウム錫（ＩＴＯ）蒸着基板などの構成部材の貼着に使用することができるタッチパネル用粘着剤に関する。
【背景技術】
【０００２】
被着体に貼り付ける際の初期密着性に優れるとともに、高温下に曝された後であっても高粘着性を維持し、貼り付け不良を抑制することができる感圧接着剤として、（メタ）アクリル系共重合体を幹ポリマーとし、（メタ）アクリル系マクロモノマーを枝ポリマーとする（メタ）アクリル系グラフト共重合体と架橋剤とを含有する感圧接着剤が提案されている（例えば、特許文献１参照）。
【０００３】
前記感圧接着剤は、被着体に貼り付ける際の初期密着性に優れるとともに、高温下に曝された後であっても高粘着性を維持し、貼り付け不良を抑制するという優れた効果を奏するものである。しかし、近年、タッチパネル用粘着剤には、高温多湿の状態に曝された場合であっても白化が生じがたい性質（耐湿熱白化性）、高温多湿の状態に曝された場合であっても発泡しがたい性質（耐湿熱発泡性）、およびタッチパネルなどには印刷段差などの段差を有する部材を含むものが増えてきていることから当該印刷段差などを埋める性質（段差追従性）に総合的に優れたタッチパネル用粘着剤の開発が待ち望まれている。
【先行技術文献】
【特許文献】
【０００４】
【特許文献１】特許第５３６６８７０号公報
【発明の概要】
【発明が解決しようとする課題】
【０００５】
本発明は、前記従来技術に鑑みてなされたものであり、耐湿熱白化性、耐湿熱発泡性および段差追従性に総合的に優れたタッチパネル用粘着剤、および当該タッチパネル用粘着剤からなるタッチパネル用粘着剤層を有するタッチパネル用粘着剤シートを提供することを目的とする。
【課題を解決するための手段】
【０００６】
本発明は、
（１）（メタ）アクリル系ポリマーおよび架橋剤を含有してなるタッチパネル用粘着剤であって、前記アクリル系ポリマーが、水酸基含有モノマー、窒素原子含有モノマー、脂環構造含有モノマーおよびアルキル（メタ）アクリレートを含有するモノマー成分をエチレンオキサイド基含有ジシアノ化合物の存在下で重合させてなる（メタ）アクリル系ポリマーであり、前記エチレンオキサイド基含有ジシアノ化合物が式（Ｉ）：
【０００７】
【化１】
0006343522.tif 000002
【０００８】
（式中、ｍは１０〜６０の整数、ｎは３〜３０の整数を示す）
で表わされる構造を有するエチレンオキサイド基含有ジシアノ化合物であることを特徴とするタッチパネル用粘着剤、
（２）前記（１）に記載のタッチパネル用粘着剤からなるタッチパネル用粘着剤層を少なくとも一方の面に有するタッチパネル用粘着剤シート、および
（３）前記（２）に記載のタッチパネル用粘着剤シートを有するタッチパネル
に関する。
【発明の効果】
【０００９】
本発明のタッチパネル用粘着剤は、耐湿熱白化性、耐湿熱発泡性および段差追従性に総合的に優れるという優れた効果を奏する。
【発明を実施するための形態】
【００１０】
本発明のタッチパネル用粘着剤は、前記したように、（メタ）アクリル系ポリマーおよび架橋剤を含有してなるタッチパネル用粘着剤であり、前記（メタ）アクリル系ポリマーが、水酸基含有モノマー、窒素原子含有モノマー、脂環構造含有モノマーおよびアルキル（メタ）アクリレートを含有するモノマー成分をエチレンオキサイド基含有ジシアノ化合物の存在下で重合させてなる（メタ）アクリル系ポリマーであることを特徴とする。
【００１１】
なお、本発明において、「（メタ）アクリレート」は、「アクリレート」または「メタクリレート」を意味し、「（メタ）アクリル」は、「アクリル」または「メタクリル」を意味する。
【００１２】
（メタ）アクリル系ポリマーの原料モノマーとして、水酸基含有モノマー、窒素原子含有モノマー、脂環構造含有モノマーおよびアルキル（メタ）アクリレートを含有するモノマー成分が用いられる。
【００１３】
水酸基含有モノマーとしては、例えば、２−ヒドロキシエチルアクリレート、２−ヒドロキシエチルメタクリレート、ヒドロキシプロピルアクリレート、ヒドロキシプロピルメタクリレート、４−ヒドロキシブチルアクリレート、４−ヒドロキシブチルメタクリレートなどのヒドロキシアルキル基の炭素数が２〜４のヒドロキシアルキル（メタ）アクリレートなどが挙げられるが、本発明は、かかる例示のみに限定されるものではない。これらの活性水素をもつ基を有するモノマーは、それぞれ単独で用いてもよく、２種類以上を併用してもよい。これらの水酸基含有モノマーのなかでは、耐湿熱白化性、耐湿熱発泡性および段差追従性に総合的に優れたタッチパネル用粘着剤を得る観点から、２−ヒドロキシエチルアクリレート、ヒドロキシプロピルアクリレートおよび４−ヒドロキシブチルアクリレートが好ましく、２−ヒドロキシエチルアクリレートおよび４−ヒドロキシブチルアクリレートがより好ましい。
【００１４】
モノマー成分における水酸基含有モノマーの含有率は、耐湿熱白化性および耐湿熱発泡性を向上させる観点から、好ましくは０．０３質量％以上、より好ましくは０．０５質量％以上、さらに好ましくは０．１質量％以上、さらに一層好ましくは０．３質量％以上であり、段差追従性を向上させる観点から、好ましくは１５質量％以下、より好ましくは１０質量％以下、さらに好ましくは５質量％以下である。
【００１５】
窒素原子含有モノマーとしては、例えば、アクリルアミド、メタクリルアミドなどの(メタ)アクリルアミド、Ｎ−ビニルピロリドン、Ｎ，Ｎ’−ジメチルアミノエチルアクリレート、Ｎ，Ｎ’−ジメチルアミノエチルメタクリレート、Ｎ，Ｎ−ジエチルアミノエチルアクリレート、Ｎ，Ｎ−ジエチルアミノエチルメタクリレート、イミドアクリレート、イミドメタクリレートなどの窒素原子含有(メタ)アクリレートなどが挙げられるが、本発明は、かかる例示のみに限定されるものではない。これらの窒素原子を有するモノマーは、それぞれ単独で用いてもよく、２種類以上を併用してもよい。これらの窒素原子含有モノマーのなかでは、耐湿熱白化性、耐湿熱発泡性および段差追従性に総合的に優れたタッチパネル用粘着剤を得る観点から、Ｎ−ビニルピロリドン（１−ビニル−２−ピロリドン）が好ましい。
【００１６】
モノマー成分における窒素原子含有モノマーの含有率は、耐湿熱白化性および耐湿熱発泡性を向上させる観点から、好ましくは０．１質量％以上、より好ましくは０．３質量％以上であり、耐湿熱白化性および段差追従性を向上させる観点から、好ましくは１５質量％以下、より好ましくは１０質量％以下、さらに好ましくは５質量％以下である。
【００１７】
脂環構造含有モノマーとしては、例えば、イソボルニルアクリレート、シクロヘキシルアクリレート、シクロヘキシルメタクリレートなどが挙げられるが、本発明は、かかる例示のみに限定されるものではない。これらのアクリル酸エステルは、それぞれ単独で用いてもよく、２種類以上を併用してもよい。脂環構造含有モノマーのなかでは、耐湿熱白化性、耐湿熱発泡性および段差追従性に総合的に優れたタッチパネル用粘着剤を得る観点から、イソボルニルアクリレートおよびシクロヘキシルアクリレートが好ましく、イソボルニルアクリレートがより好ましい。
【００１８】
モノマー成分における脂環構造含有モノマーの含有率は、耐湿熱白化性および耐湿熱発泡性を向上させる観点から、好ましくは１質量％以上、より好ましくは３質量％以上、さらに好ましくは５質量％以上であり、段差追従性を向上させる観点から、好ましくは４５質量％以下、より好ましくは４０質量％以下、さらに好ましくは３５質量％以下である。
【００１９】
アルキル（メタ）アクリレートとしては、例えば、エチルアクリレート、ｎ−プロピルアクリレート、イソプロピルアクリレート、ｎ−ブチルアクリレート、ｓｅｃ−ブチルアクリレート、ｔｅｒｔ−ブチルアクリレート、ｎ−オクチルアクリレート、イソオクチルアクリレート、２−エチルヘキシルアクリレート、ｎ−ラウリルアクリレート、イソミリスチルアクリレート、ノニルアクリレート、ｎ−ステアリルアクリレート、イソステアリルアクリレート、２−デシルテトラデカニルアクリレート、２−デシルテトラデカニルメタクリレートなどのアルキルエステルの炭素数が２〜１８であるアルキル（メタ）アクリレートなどが挙げられるが、本発明は、かかる例示のみに限定されるものではない。これらのアルキル（メタ）アクリレートは、それぞれ単独で用いてもよく、２種類以上を併用してもよい。これらのアルキル（メタ）アクリレートのなかでは、耐湿熱白化性、耐湿熱発泡性および段差追従性に総合的に優れたタッチパネル用粘着剤を得る観点から、エチルアクリレート、ｎ−プロピルアクリレート、イソプロピルアクリレート、ｎ−ブチルアクリレート、ｓｅｃ−ブチルアクリレート、ｔｅｒｔ−ブチルアクリレート、ｎ−オクチルアクリレート、イソオクチルアクリレート、２−エチルヘキシルアクリレート、ｎ−ラウリルアクリレート、イソミリスチルアクリレート、ノニルアクリレート、ｎ−ステアリルアクリレート、イソステアリルアクリレート、２−デシルテトラデカニルアクリレートなどのアルキルエステルの炭素数が２〜１８であるアルキルアクリレートが好ましく、ｎ−ブチルアクリレート、ｓｅｃ−ブチルアクリレート、ｔｅｒｔ−ブチルアクリレート、ｎ−オクチルアクリレート、イソオクチルアクリレート、２−エチルヘキシルアクリレートなどのアルキルエステルの炭素数が４〜８であるアルキルアクリレートがより好ましく、ｎ−ブチルアクリレート、ｓｅｃ−ブチルアクリレート、ｔｅｒｔ−ブチルアクリレートおよび２−エチルヘキシルアクリレートがさらに好ましい。
【００２０】
モノマー成分におけるアルキル（メタ）アクリレートの含有率は、段差追従性を向上させる観点から、好ましくは３５質量％以上、より好ましくは４０質量％以上、さらに好ましくは４５質量％以上であり、耐湿熱発泡性を向上させる観点から、好ましくは９５質量％以下、より好ましくは９０質量％以下である。
【００２１】
モノマー成分には、本発明の目的が阻害されない範囲内で、水酸基含有モノマー、窒素原子含有モノマー、脂環構造含有モノマーおよびアルキル（メタ）アクリレート以外の他のモノマー（以下、他のモノマーという）が含まれていてもよい。
【００２２】
他のモノマーとしては、例えば、２個以上の重合性二重結合を有するモノマー、芳香族系モノマー、ビニルエステル系モノマー、ビニルエーテル系モノマーなどが挙げられるが、本発明は、かかる例示のみに限定されるものではない。これらのモノマーは、それぞれ単独で用いてもよく、２種類以上を併用してもよい。これらの他のモノマーのなかでは、耐湿熱白化性、耐湿熱発泡性および段差追従性に総合的に優れたタッチパネル用粘着剤を得る観点から、エポキシ基を有するモノマー、２個以上の重合性二重結合を有するモノマー、芳香族系モノマー、ハロゲン原子を有するモノマー、ビニルエステル系モノマーおよびビニルエーテル系モノマーが好ましい。
【００２３】
２個以上の重合性二重結合を有するモノマーとしては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどが挙げられるが、本発明は、かかる例示のみに限定されるものではない。これらの２個以上の重合性二重結合を有するモノマーは、それぞれ単独で用いてもよく、２種類以上を併用してもよい。
【００２４】
芳香族系モノマーとしては、例えば、スチレン、α−メチルスチレンなどのスチレン系化合物、メチルフェノキシアクリレート、ｍ−フェノキシベンジルアクリレートなどが挙げられるが、本発明は、かかる例示のみに限定されるものではない。これらの芳香族系モノマーは、それぞれ単独で用いてもよく、２種類以上を併用してもよい。
【００２５】
ビニルエステル系モノマーとしては、例えば、酢酸ビニルなどの脂肪酸ビニルなどが挙げられるが、本発明は、かかる例示のみに限定されるものではない。ビニルエステル系モノマーは、１種類のみを用いてもよく、２種類以上を併用してもよい。
【００２６】
ビニルエーテル系モノマーとしては、例えば、ブチルビニルエーテル、シクロヘキシルビニルエーテルなどが挙げられるが、本発明は、かかる例示のみに限定されるものではない。これらのビニルエーテル系モノマーは、それぞれ単独で用いてもよく、２種類以上を併用してもよい。
【００２７】
モノマー成分を重合させる際には、分子量分布の増大やゲル化を抑制する観点から、必要により連鎖移動剤を用いてもよい。連鎖移動剤としては、例えば、メルカプト酢酸、３−メルカプトプロピオン酸などのメルカプトカルボン酸類；メルカプト酢酸メチル、３−メルカプトプロピオン酸メチル、３−メルカプトプロピオン酸２−エチルヘキシル、３−メルカプトプロピオン酸ｎ−オクチル、３−メルカプトプロピオン酸メトキシブチル、３−メルカプトプロピオン酸ステアリル、トリメチロールプロパントリス（３−メルカプトプロピオネート）、ペンタエリスリトールテトラキス（３−メルカプトプロピオネート）、ジペンタエリスリトールヘキサキス（３−メルカプトプロピオネート）などのメルカプトカルボン酸エステル類；エチルメルカプタン、ｔｅｒｔ−ブチルメルカプタン、ｎ−ドデシルメルカプタン、１，２−ジメルカプトエタンなどのアルキルメルカプタン類；２−メルカプトエタノール、４−メルカプト−１−ブタノールなどのメルカプトアルコール類；ベンゼンチオール、ｍ−トルエンチオール、ｐ−トルエンチオール、２−ナフタレンチオールなどの芳香族メルカプタン類；トリス〔（３−メルカプトプロピオニロキシ）エチル〕イソシアヌレートなどのメルカプトイソシアヌレート類；２−ヒドロキシエチルジスルフィド、テトラエチルチウラムジスルフィドなどのジスルフィド類；ベンジルジエチルジチオカルバメートなどのジチオカルバメート類；α−メチルスチレンダイマーなどのダイマー類；四臭化炭素などのハロゲン化アルキルなどが挙げられるが、本発明は、かかる例示のみに限定されるものではない。これらの連鎖移動剤は、それぞれ単独で用いてもよく、２種類以上を併用してもよい。これらの連鎖移動剤のなかでは、入手が容易であること、架橋防止性に優れていること、重合速度の低下の度合いが小さいことなどから、メルカプトカルボン酸類、メルカプトカルボン酸エステル類、アルキルメルカプタン類、メルカプトアルコール類、芳香族メルカプタン類、メルカプトイソシアヌレート類などのメルカプト基を有する化合物が好ましい。
【００２８】
連鎖移動剤の量は、モノマー成分の組成、重合温度などの重合条件、目的とする重合体の分子量などに応じて適宜設定すればよく、特に限定されないが、重量平均分子量が数千〜数万の重合体を得る場合には、モノマー成分１００質量部あたり、０．１〜２０質量部であることが好ましく、０．５〜１５質量部であることがより好ましい。
【００２９】
モノマー成分は、エチレンオキサイド基含有ジシアノ化合物の存在下で重合させる。本発明においては、このようにモノマー成分をエチレンオキサイド基含有ジシアノ化合物の存在下で重合させるので、耐湿熱白化性、耐湿熱発泡性および段差追従性に総合的に優れたタッチパネル用粘着剤を得ることができる。
【００３０】
好適なエチレンオキサイド基含有ジシアノ化合物としては、式（Ｉ）：
【００３１】
【化２】
0006343522.tif 000003
【００３２】
（式中、ｍは１０〜６０の整数、ｎは３〜３０の整数を示す）
で表わされる構造を有するエチレンオキサイド基含有ジシアノ化合物が挙げられる。
【００３３】
式（Ｉ）において、ｍは、耐湿熱白化性、耐湿熱発泡性および段差追従性に総合的に優れたタッチパネル用粘着剤を得る観点から、１０〜６０の整数であるが、好ましくは２０〜５０、より好ましくは３０〜４５である。また、ｎは、耐湿熱白化性、耐湿熱発泡性および段差追従性に総合的に優れたタッチパネル用粘着剤を得る観点から、３〜３０の整数であるが、好ましくは５〜２０である。式（Ｉ）で表わされる構造を有するエチレンオキサイド基含有ジシアノ化合物は、商業的に容易に入手することができるものであり、その例として、例えば、和光純薬工業（株）製、商品名：ＶＰＥ−０２０１などのＶＰＥシリーズなどが挙げられるが、本発明は、かかる例示のみに限定されるものではない。
【００３４】
モノマー成分１００質量部あたりのエチレンオキサイド基含有ジシアノ化合物の量は、耐湿熱白化性および段差追従性を向上させる観点から、好ましくは０．０１質量部以上、より好ましくは０．０３質量部以上、より一層好ましくは０．１質量部以上、さらに好ましくは０．３質量部以上、さらに一層好ましくは０．５質量部以上、特に好ましくは１質量部以上であり、段差追従性を向上させる観点から、好ましくは２０質量部以下、より好ましくは１５質量部以下、さらに好ましくは１０質量部以下である。
【００３５】
なお、本発明においては、本発明の目的を阻害しない範囲内で、エチレンオキサイド基含有ジシアノ化合物以外の重合開始剤が含まれていてもよい。
【００３６】
エチレンオキサイド基含有ジシアノ化合物以外の重合開始剤としては、例えば、アゾ系重合開始剤、過酸化物系重合開始剤などが挙げられるが、本発明は、かかる例示のみに限定されるものではない。重合開始剤は、それぞれ単独で用いてもよく、２種類以上を併用してもよい。
【００３７】
アゾ系重合開始剤としては、例えば、アゾビスイソブチロニトリル（ＡＩＢＮ）、２，２−アゾビス（２−メチルブチロニトリル）〔例えば、日本ヒドラジン工業（株）製、商品名：ＡＢＮ−Ｅなど〕、２，２−アゾビス（２，４−ジメチルバレロニトリル）〔例えば、日本ヒドラジン工業（株）製、商品名：ＡＢＮ−Ｖなど〕などが挙げられるが、本発明は、かかる例示のみに限定されるものではない。これらの重合開始剤は、それぞれ単独で用いてもよく、２種以上を併用してもよい。
【００３８】
過酸化物系重合開始剤としては、例えば、ベンゾイルパーオキサイド、メチルエチルケトンパーオキサイド、ジクミルパーオキサイド、ｔｅｒｔ−ブチルハイドロパーオキサイド、クメンハイドロパーオキサイド、ｔｅｒｔ−ブチルパーオキシオクトエート、ｔｅｒｔ−ブチルパーオキシベンゾエート、ラウロイルパーオキサイド、ｔｅｒｔ−ブチルパーオキシ−２−エチルヘキサノエート、ジドデカノイルペルオキシド〔例えば、日油（株）製、商品名：パーロイル（登録商標）Ｌなど〕などが挙げられるが、本発明は、かかる例示のみに限定されるものではない。これらの重合開始剤は、それぞれ単独で用いてもよく、２種以上を併用してもよい。
【００３９】
モノマー成分を重合させる方法としては、例えば、塊状重合法、溶液重合法、分散重合法、懸濁重合法、乳化重合法などが挙げられるが、本発明は、かかる例示のみに限定されるものではない。
【００４０】
塊状重合は、例えば、紫外線、電子線、放射線などのエネルギー線の照射や加熱などによって行なうことができる。エネルギー線の照射によってモノマー成分の塊状重合を行なう場合には、例えば、窒素ガスなどの不活性ガス雰囲気中や空気を遮断した雰囲気中でエネルギー線をモノマー成分に照射することによってモノマー成分を重合させることが好ましい。
【００４１】
モノマー成分を溶液重合法によって重合させる場合、溶媒として、例えば、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、モノマー成分の組成、得られる重合体の濃度などを考慮して適宜決定すればよい。
【００４２】
モノマー成分を重合させる際の重合条件は、重合方法に応じて適宜設定すればよく、特に限定されるものではない。重合温度は、好ましくは室温〜２００℃、より好ましくは４０〜１４０℃である。
【００４３】
反応時間は、モノマー成分の重合反応が完結するように適宜設定してもよく、一定の反応率に到達したときに、さらにエチレンオキサイド基含有ジシアノ化合物を添加し、残存しているモノマー成分を重合させることにより、（メタ）アクリル系ポリマーを調製してもよい。
【００４４】
以上のようにしてモノマー成分をエチレンオキサイド基含有ジシアノ化合物の存在下で重合させることにより、（メタ）アクリル系ポリマーを得ることができる。
【００４５】
本発明においては、１種類の（メタ）アクリル系ポリマーを用いてもよく、２種類以上の（メタ）アクリル系ポリマーを用いてもよい。２種類以上の（メタ）アクリル系ポリマーとして、ポリマーの種類が同一であるが、重量平均分子量が異なる２種類以上のポリマーを用いることができる。
【００４６】
（メタ）アクリル系ポリマーの重量平均分子量は、本発明のタッチパネル用粘着剤の粘着性を向上させるとともに、耐湿熱白化性、耐湿熱発泡性および段差追従性を向上させる観点から、好ましくは２０万以上、より好ましくは３０万以上、さらに好ましくは３５万以上であり、耐湿熱白化性、耐湿熱発泡性および段差追従性を向上させる観点から、好ましくは２００万以下、より好ましくは１５０万以下、さらに好ましくは１００万以下、さらに一層好ましくは８０万以下である。
【００４７】
なお、本発明において、ポリマーの重量平均分子量は、以下の実施例に記載の方法に基づいて測定したときの値である。
【００４８】
また、（メタ）アクリル系ポリマーのガラス転移温度は、タッチパネル用粘着剤を被着体から剥離する際に凝集破壊が生じることを抑制する観点から、好ましくは−１００℃以上、より好ましくは−９０℃以上、さらに好ましくは−８０℃以上であり、耐湿熱白化性、耐湿熱発泡性および段差追従性を向上させる観点から、好ましくは−２０℃以下、より好ましくは−２５℃以下である。
【００４９】
本発明において、ポリマーのガラス転移温度は、当該ポリマーの原料として用いられるモノマー成分に使用されているモノマーのホモポリマーのガラス転移温度を用いて、式：
１／Ｔｇ＝Σ（Ｗｍ／Ｔｇｍ）／１００
〔式中、Ｗｍは重合体を構成するモノマー成分におけるモノマーｍの含有率(重量％)、Ｔｇｍはモノマーｍのホモポリマーのガラス転移温度（絶対温度：Ｋ）を示す〕
で表されるフォックス（Ｆｏｘ）の式に基づいて求められた温度を意味する。
【００５０】
本発明で用いられるポリマーのガラス転移温度は、前記フォックス（Ｆｏｘ）の式に基づいて求められた値であるが、（メタ）アクリル系モノマーのガラス転移温度の実測値は、前記フォックス（Ｆｏｘ）の式に基づいて求められた値と同じであることが好ましい。（メタ）アクリル系モノマーのガラス転移温度の実測値は、例えば、その示差走査熱量の測定によって求めることができる。
【００５１】
本明細書においては、ポリマーのガラス転移温度は、特に断りがない限り、前記式に基づいて求められたガラス転移温度を意味する。なお、特殊モノマー、多官能モノマーなどのようにガラス転移温度が不明のモノマーについては、モノマー体成分における当該ガラス転移温度が不明のモノマーの合計量が１０質量％以下である場合には、ガラス転移温度が判明しているものみを用いてガラス転移温度が求められる。モノマー成分におけるガラス転移温度が不明のモノマーの合計量が１０質量％を超える場合には、ポリマーのガラス転移温度は、示差走査熱量分析(ＤＳＣ)、示差熱量分析(ＤＴＡ)、熱機械分析(ＴＭＡ)などによって求められる。
【００５２】
示差走査熱量の測定装置としては、例えば、セイコーインスツル（株）製、品番：ＤＳＣ２２０Ｃなどが挙げられる。また、示差走査熱量を測定する際、示差走査熱量（ＤＳＣ）曲線を描画する方法、示差走査熱量（ＤＳＣ）曲線から一次微分曲線を得る方法、スムージング処理を行なう方法、目的のピーク温度を求める方法などには特に限定がない。例えば、前記測定装置を用いた場合には、当該測定装置を用いることによって得られたデータから作図すればよい。その際、数学的処理を行なうことができる解析ソフトウェアを用いることができる。当該解析ソフトウェアとしては、例えば、解析ソフトウェア〔セイコーインスツル（株）製、品番：ＥＸＳＴＡＲ６０００〕などが挙げられるが、本発明は、かかる例示のみに限定されるものではない。なお、このようにして求められたピーク温度には、上下５℃程度の作図による誤差が含まれることがある。
【００５３】
主要なホモポリマーのガラス転移温度（Ｔｇ）を示せば、例えば、４−ヒドロキシブチルアクリレートのホモポリマーのガラス転移温度（Ｔｇ）は−３２℃、２−ヒドロキシエチルアクリレートのホモポリマーのガラス転移温度（Ｔｇ）は−１５℃、Ｎ−ビニルピロリドン（１−ビニル−２−ピロリドン）のホモポリマーのガラス転移温度（Ｔｇ）は１８０℃、イソボルニルアクリレートのホモポリマーのガラス転移温度（Ｔｇ）は９７℃、２−エチルへキシルアクリレートのホモポリマーのガラス転移温度（Ｔｇ）は−７０℃である。
【００５４】
本発明においては、（メタ）アクリル系ポリマーのガラス転移温度は、当該（メタ）アクリル系ポリマーを調製する際に用いられるモノマーの種類およびその量を適宜調整することによって容易に調節することができる。
【００５５】
本発明のタッチパネル用粘着剤における（メタ）アクリル系ポリマーの不揮発分の含有率は、生産性を向上させる観点から、好ましくは２０質量％以上、より好ましくは３０質量％以上であり、塗工性を向上させる観点から、好ましくは８０質量％以下、より好ましくは７０質量％以下である。タッチパネル用粘着剤における（メタ）アクリル系ポリマーの不揮発分の含有率は、例えば、タッチパネル用粘着剤に含まれる溶媒量などを調整することによって調節することができる。溶媒としては、前記モノマー成分を重合させる際に用いられる溶媒と同様であればよい。
【００５６】
本発明のタッチパネル用粘着剤には、耐湿熱白化性、耐湿熱発泡性および段差追従性に総合的に優れたタッチパネル用粘着剤を得る観点から、架橋剤が用いられる。
【００５７】
架橋剤として、例えば、（メタ）アクリル系ポリマーが有する官能基と反応し得る官能基を１分子中に２個以上有する化合物を用いることができる。架橋剤の例としては、ポリイソシアネート、多官能エポキシ化合物などが挙げられるが、本発明は、かかる例示のみに限定されるものではない。
【００５８】
ポリイソシアネートとしては、例えば、キシリレンジイソシアネート、ジフェニルメタンジイソシアネート、トリフェニルメタントリイソシアネート、トリレンジイソシアネートなどの芳香族ポリイソシアネート、ヘキサメチレンジイソシアネート、イソホロンジイソシアネート、前記芳香族ポリイソシアネートの水素添加物などの脂肪族または脂環族ポリイソシアネート、これらのポリイソシアネートの２量体または３量体、これらのポリイソシアネートとトリメチロールプロパンなどのポリオールとからなるアダクト体などが挙げられ、これらは、それぞれ単独でまたは２種以上を併用することができる。
【００５９】
ポリイソシアネートは、例えば、「コロネートＬ」、「コロネートＬ−５５Ｅ」、「コロネートＨＸ」、「コロネートＨＬ」、「コロネートＨＬ−Ｓ」、「コロネート２２３４」、「アクアネート２００」、「アクアネート２１０」〔以上、日本ポリウレタン工業（株）製、「コロネート」および「アクアネート」は登録商標〕、「デスモジュールＮ３４００」〔住友バイエルウレタン（株）（現バイエルＡ．Ｇ．社）製、「デスモジュール」は登録商標）、「デュラネートＤ−２０１」、「デュラネートＴＳＥ−１００」、「デュラネートＴＳＳ−１００」、「デュラネート２４Ａ−１００」、「デュラネートＥ−４０５−８０Ｔ」〔以上、旭化成ケミカルズ（株）製、「デュラネート」は登録商標〕、「タケネートＤ−１１０Ｎ」、「タケネートＤ−１２０Ｎ」、「タケネートＭ−６３１Ｎ」、「ＭＴＥＲＴ−オレスターＮＰ１２００」〔以上、三井化学ポリウレタン（株）製、「タケネート」および「オレスター」は登録商標）などとして商業的に容易に入手することができる。これらのポリイソシアネートは、それぞれ単独で用いてもよく、２種以上を混合して用いてもよい。
【００６０】
多官能エポキシ化合物としては、例えば、エチレングリコールジグリシジルエーテル、ポリエチレングリコールジグリシジルエーテル、１，６−ヘキサンジオールジグリシジルエーテル、ビスフェノールＡ型エポキシ樹脂、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ−ジグリシジルアニリン、Ｎ，Ｎ−ジグリシジルトルイジンなどが挙げられ、これらは、それぞれ単独で用いてもよく、２種以上を混合して用いてもよい。
【００６１】
架橋剤のなかでは、ポリイソシアネートの２量体、ポリイソシアネートの３量体、ポリイソシアネートの２官能プレ重合体およびポリイソシアネートのアダクト体などが好ましく、ヘキサメチレンジイソシアネートの２量体、ヘキサメチレンジイソシアネートのイソシアヌレート体(３量体)〔例えば、旭化成ケミカルズ（株）製、商品名：デュラネート（登録商標）ＴＳＥ−１００、商品名：デュラネート（登録商標）ＴＳＳ−１００など〕、ヘキサメチレンジイソシアネートとトリメチロールプロパンとのアダクト体〔例えば、日本ポリウレタン工業（株）製、商品名：コロネートＨＬなど〕、トリレンジイソシアネートとトリメチロールプロパンとのアダクト体などがより好ましく、ヘキサメチレンジイソシアネートとトリメチロールプロパンとのアダクト体がさらに好ましい。
【００６２】
（メタ）アクリル系ポリマーの不揮発分１００質量部あたりの架橋剤の量は、耐湿熱白化性、耐湿熱発泡性および段差追従性に総合的に優れたタッチパネル用粘着剤を得る観点から、好ましくは０．０３〜０．５質量部、より好ましくは０．０５〜０．３質量部である。
【００６３】
また、本発明においては、タッチパネル用粘着剤に架橋促進剤を含有させることが好ましい。架橋促進剤としては、例えば、ジブチル錫ジラウレート、オクトエ酸錫、ジブチル錫ジ（２−エチルヘキサノエート）、２−エチルヘキサノエート鉛、チタン酸２−エチルヘキシル、２−エチルヘキサノエート鉄、２−エチルヘキサノエートコバルト、ナフテン酸亜鉛、ナフテン酸コバルト、オクタン酸錫、オクタン酸ビスマス、テトラｎ−ブチル錫、ジイソプロポキシチタンビス（エチルアセトアセテート）、ジルコニウムテトラアセチルアセトナートなどが挙げられるが、本発明は、かかる例示のみに限定されるものではない。これらの架橋促進剤は、それぞれ単独で用いてもよく、２種類以上を併用してもよい。
【００６４】
タッチパネル用粘着剤における架橋促進剤の含有率は、耐湿熱白化性を向上させ、タッチパネル用粘着剤を使用したときに凝集破壊を抑制する観点から、好ましくは１００ｐｐｍ以上、より好ましくは３００ｐｐｍ以上、さらに好ましくは５００ｐｐｍ以上であり、段差追従性および粘着性を向上させる観点から、好ましくは５０００ｐｐｍ以下、より好ましくは３０００ｐｐｍ以下、さらに好ましくは２０００ｐｐｍ以下である。
【００６５】
なお、本発明のタッチパネル用粘着剤においては、本発明の目的を阻害しない範囲内で、必要により、（メタ）アクリル系ポリマー以外のポリマーが含まれていてもよい。
【００６６】
また、本発明のタッチパネル用粘着剤には、本発明の目的を阻害しない範囲で、例えば、カチオン性帯電防止剤、アニオン性帯電防止剤、両性帯電防止剤、ノニオン性帯電防止剤、イオン導電性重合体などの帯電防止剤、分散剤、粘着付与剤、酸化防止剤、可塑剤、難燃剤、難燃助剤、沈降防止剤、増粘剤、チクソトロピー付与剤、消泡剤、表面処理剤、紫外線吸収剤、紫外線安定剤、顔料、充填剤、ジルコニアなどの金属（酸化物）のナノ粒子、３５０〜６００ｎｍの波長領域に最大吸収波長を有するブルーライトカット剤〔例えば、ＢＡＳＦジャパン（株）製、商品名：ルモゲンＦ、積水化成品工業（株）製、ブルーライトカット微粒子など〕などの添加剤が適量で含まれていてもよい。
【００６７】
本発明のタッチパネル用粘着剤を基材に塗布する方法としては、例えば、ナイフコーター、スロットダイコーター、リップコーター、ロールコーター、フローコーター、スプレーコーター、バーコーター、ディッピングなどの公知の方法が挙げられるが、本発明は、かかる例示のみに限定されるものではない。本発明のタッチパネル用粘着剤を基材に塗布する際には、本発明のタッチパネル用粘着剤を基材に直接塗布してもよく、あるいは離型紙などに塗布した後、この塗布物を基材上に転写させてもよい。このように本発明のタッチパネル用粘着剤を塗布した後、乾燥させることにより、基材上にタッチパネル用粘着剤層を形成させることができる。
【００６８】
基材上に形成されたタッチパネル用粘着剤の表面には、例えば、離型紙を貼着してもよい。このようにタッチパネル用粘着剤の表面に離型紙を貼着した場合には、タッチパネル用粘着剤層を好適に保護することができる。離型紙は、タッチパネル用粘着剤を使用するときにタッチパネル用粘着剤の表面から引き剥がされる。なお、シート状、テープ状などの形状を有する基材の片面にタッチパネル用粘着剤層が形成されている場合には、この基材の背面に公知の離型剤を塗布し、離型剤層を形成しておけば、タッチパネル用粘着剤層を内側にしてタッチパネル用粘着剤シートやタッチパネル用粘着剤テープなどをロール状に巻くことにより、タッチパネル用粘着剤層は、基材の背面の離型剤層と接触するので、タッチパネル用粘着剤表面を保護したり、保存したりすることができる。
【００６９】
基材としては、例えば、上質紙、クラフト紙、クレープ紙、グラシン紙などの公知の紙類、ポリエチレン、ポリプロピレン、ポリエステル、ポリスチレン、ポリ塩化ビニル、セロファンなどの樹脂からなる基材、織布、不織布、布帛などの繊維製品などが挙げられるが、本発明は、かかる例示のみに限定されるものではない。
【００７０】
本発明のタッチパネル用粘着剤を基材に塗布した後、乾燥させるが、その乾燥方法としては、例えば、熱風、遠赤外線照射などが挙げられる。
【００７１】
本発明のタッチパネル用粘着剤の乾燥後のタッチパネル用粘着剤層の厚さは、特に限定されないが、通常、１μｍ〜５ｍｍ程度である。
【００７２】
本発明のタッチパネル用粘着剤は、耐湿熱白化性、耐湿熱発泡性および段差追従性に総合的に優れていることから、例えば、基材の片面または両面にタッチパネル用粘着剤層を形成してもよく、基材を有しないタッチパネル用粘着剤層のみを有するタッチパネル用粘着剤シートなどとして好適に使用することができる。
【００７３】
タッチパネル用粘着剤シートは、本発明のタッチパネル用粘着剤をシート化することによって容易に得ることができる。また、前記タッチパネル用粘着剤シートをタッチパネルに貼付することにより、タッチパネル用粘着剤シートを有するタッチパネルを得ることができる。
【実施例】
【００７４】
次に本発明を実施例に基づいてさらに詳細に説明するが、本発明はかかる実施例のみに限定されるものではない。
【００７５】
実施例１
冷却管、窒素ガス導入管、温度計、滴下漏斗および撹拌機を備えた反応容器内に、酢酸エチル１００部（質量部、以下同じ）、２−エチルヘキシルアクリレート７８．６部、イソボルニルアクリレート２０部、１−ビニル−２−ピロリドン１．０部および４−ヒドロキシプチルアクリレート０．４部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１、式（Ｉ）において、ｍが約４５、ｎが約１０である化合物〕１．０部を添加し、８０℃で５時間反応させることにより、不揮発分含量が５０質量％であり、重量平均分子量が５０万であり、ガラス転移温度が−５６．６℃である（メタ）アクリル系ポリマーを含有する反応溶液を得た。
【００７６】
なお、各実施例において、（メタ）アクリル系ポリマーの重量平均分子量を以下の方法に基づいて測定した。
【００７７】
〔重量平均分子量の測定方法〕
ゲルパーミエイションクロマトグラフィー（ＧＰＣ）の測定装置として東ソー（株）製、品番：ＨＬＣ−８２２０ＧＰＣを用い、以下の測定条件で測定し、標準ポリスチレン〔東ソー（株）製〕による換算値を重量平均分子量とした。
（測定条件）
・分離カラム：東ソー（株）製、品番：ＴＳＫｇｅｌ Ｓｕｐｅｒ ＨＺＭ−Ｍ
・溶出溶媒：テトラヒドロフラン
・流量：０．３５ｍＬ／ｍｉｎ
・注入量：１０μＬ／回
・試料濃度：０．２質量％
【００７８】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【００７９】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【００８０】
次に、前記で得られたタッチパネル用粘着剤シートを用い、タッチパネル用粘着剤の物性として耐湿熱白化性、耐湿熱発泡性および段差追従性を以下の方法に基づいて調べた。その結果を表１に示す。
【００８１】
〔耐湿熱白化性〕
タッチパネル用粘着剤シートを縦５０ｍｍ、横５０ｍｍの大きさに裁断し、軽剥離用剥離ライナーを剥がし、スライドガラス〔松浪硝子工業（株）製、スライドガラスＳ、水縁磨タイプ、厚さ：１ｍｍ〕に貼り合わせた。
【００８２】
次に、タッチパネル用粘着剤シートの重剥離用剥離ライナーを剥離し、その剥離面にポリカーボネート製樹脂板（厚さ：５００μｍ）を貼り合わせることにより、試験片を作製した。
【００８３】
濁度計〔日本電色工業（株）製、品番：ＮＤＨ−５０００〕を用い、ＪＩＳ  Ｋ７１３６に準拠し、前記で得られた試験片のヘイズ〔初期のヘイズ（ａ）〕、および気温が６０℃であり、相対湿度が９０％である雰囲気中に試験片を１００時間および５００時間保存した後のヘイズ〔湿熱試験後のヘイズ（ｂ）〕を測定し、以下の評価基準に基づいて耐湿熱白化性を評価した。なお、対照として前記スライドガラス〔松浪硝子工業（株）製、スライドガラスＳ、水縁磨タイプ、厚さ：１ｍｍ〕および前記ポリカーボネート製樹脂板（厚さ：５００μｍ）を用いた。
【００８４】
（評価基準）
１００点：｜初期のヘイズ（ａ）−湿熱試験後のヘイズ（ｂ）｜の値が２．０未満
８０点：｜初期のヘイズ（ａ）−湿熱試験後のヘイズ（ｂ）｜の値が２．０以上５．０未満
５０点：｜初期のヘイズ（ａ）−湿熱試験後のヘイズ（ｂ）｜の値が５．０以上
【００８５】
〔耐湿熱発泡性〕
タッチパネル用粘着剤シートを縦５０ｍｍ、横５０ｍｍの大きさに裁断し、軽剥離用剥離ライナーを剥がし、ポリカーボネート製樹脂板（厚さ：５００μｍ）に貼り合わせた。
【００８６】
次に、タッチパネル用粘着剤シートの重剥離用剥離ライナーを剥離し、その剥離面に酸化インジウム錫（ＩＴＯ）導電膜が蒸着されたポリエチレンテレフタレート製フィルム（厚さ：７５μｍ）を貼り合わせることにより、試験片を作製した。
【００８７】
前記で得られた試験片を気温が６０℃であり、相対湿度が９０％である雰囲気中に５００時間保存した後、試験片を目視にて観察し、以下の評価基準に基づいて耐湿熱発泡性を評価した。
【００８８】
（評価基準）
１００点：試験片に直径が０．１ｍｍ以上の気泡がまったく観察されない。
８０点：試験片に直径が０．１ｍｍ以上の気泡が１〜５個観察される。
５０点：試験片に直径が０．１ｍｍ以上の気泡が６個以上観察される。
【００８９】
〔段差追従性〕
スライドガラス〔松浪硝子工業（株）製、スライドガラスＳ、水縁磨タイプ、縦：５０ｍｍ、横：５０ｍｍ、厚さ：１ｍｍ〕の上に縦５０ｍｍ、横５０ｍｍの額縁状のポリエチレンテレフタレート製フィルム（厚さ：５０μｍ）を載置し、その上に、タッチパネル用粘着剤シートから軽剥離用剥離ライナーを剥がした剥離面を載せた後、当該タッチパネル用粘着剤シートから重剥離用剥離ライナーを剥離し、その剥離面にスライドガラス〔松浪硝子工業（株）製、スライドガラスＳ、水縁磨タイプ、厚さ：１ｍｍ〕を貼り合わせることにより、積層体を得た。
【００９０】
次に、この積層体をオートクレーブ内に入れ、０．５ＭＰａの圧力下で５０℃の温度にて３０分間加熱することにより、試験片を得た。前記で得られた試験片のタッチパネル用粘着剤層とポリエチレンテレフタレート製フィルムとの接合端面を光学顕微鏡（５０倍）で観察し、以下の評価基準に基づいて段差追従性を評価した。
（評価基準）
１００点：浮きおよび空気層が認められない。
８０点：浮きまたは空気層が認められる。
５０点：浮きおよび空気層が認められる。
【００９１】
〔総合評価〕
耐湿熱白化性、耐湿熱発泡性および段差追従性の各得点を合計し、得られた合計点に基づいて、以下の評価基準にしたがって総合評価を行なった。
（評価基準）
◎：合計点が３８０点以上（非常に優れている）
○：合計点が３５０点以上３８０点未満（優れている）
△：合計点が３００点以上３５０点未満（良好）
×：合計点が３００点未満（劣っている）
【００９２】
実施例２
冷却管、窒素ガス導入管、温度計、滴下漏斗および撹拌機を備えた反応容器内に、酢酸エチル１００部、２−エチルヘキシルアクリレート７８．９５部、イソボルニルアクリレート２０部、１−ビニル−２−ピロリドン１．０部および２−ヒドロキシエチルアクリレート０．０５部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が５０万であり、ガラス転移温度が−５６．６℃である（メタ）アクリル系ポリマーを含有する反応溶液を得た。
【００９３】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【００９４】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【００９５】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【００９６】
実施例３
冷却管、窒素ガス導入管、温度計、滴下漏斗および撹拌機を備えた反応容器内に、酢酸エチル１００部、２−エチルヘキシルアクリレート６９部、イソボルニルアクリレート２０部、１−ビニル−２−ピロリドン１部および４−ヒドロキシブチルアクリレート１０部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が５０万であり、ガラス転移温度が−５６．６℃である（メタ）アクリル系ポリマーを含有する反応溶液を得た。
【００９７】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【００９８】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【００９９】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１００】
実施例４
冷却管、窒素ガス導入管、温度計、滴下漏斗および撹拌機を備えた反応容器内に、酢酸エチル１００部、２−エチルヘキシルアクリレート７９．３部、イソボルニルアクリレート２０部、１−ビニル−２−ピロリドン０．３部および４−ヒドロキシブチルアクリレート０．４部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が５０万であり、ガラス転移温度が−５７．５℃である（メタ）アクリル系ポリマーを含有する反応溶液を得た。
【０１０１】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１０２】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１０３】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１０４】
実施例５
冷却管、窒素ガス導入管、温度計、滴下漏斗および撹拌機を備えた反応容器内に、酢酸エチル１００部、２−エチルヘキシルアクリレート６９．６部、イソボルニルアクリレート２０部、１−ビニル−２−ピロリドン１０部および４−ヒドロキシブチルアクリレート０．４部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が４５万であり、ガラス転移温度が−４５℃である（メタ）アクリル系ポリマーを含有する反応溶液を得た。
【０１０５】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１０６】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１０７】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１０８】
実施例６
冷却管、窒素ガス導入管、温度計、滴下漏斗および撹拌機を備えた反応容器内に、酢酸エチル１００部、２−エチルヘキシルアクリレート８９部、イソボルニルアクリレート３部、１−ビニル−２−ピロリドン７部および４−ヒドロキシブチルアクリレート１部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が７０万であり、ガラス転移温度が−６０．３℃である（メタ）アクリル系ポリマーを含有する反応溶液を得た。
【０１０９】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１１０】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１１１】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１１２】
実施例７
冷却管、窒素ガス導入管、温度計、滴下漏斗および撹拌機を備えた反応容器内に、酢酸エチル１００部、２−エチルヘキシルアクリレート５８．６部、イソボルニルアクリレート４０部、１−ビニル−２−ピロリドン１部および４−ヒドロキシブチルアクリレート０．４部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が４０万であり、ガラス転移温度が−４２．７℃である（メタ）アクリル系ポリマーを含有する反応溶液を得た。
【０１１３】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１１４】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１１５】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１１６】
実施例８
冷却管、窒素ガス導入管、温度計、滴下漏斗および撹拌機を備えた反応容器内に、酢酸エチル１００部、２−エチルヘキシルアクリレート４０部、イソボルニルアクリレート４０部、１−ビニル−２−ピロリドン１０部および４−ヒドロキシブチルアクリレート１０部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が４０万であり、ガラス転移温度が−２９．５℃である（メタ）アクリル系ポリマーを含有する反応溶液を得た。
【０１１７】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１１８】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１１９】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１２０】
実施例９
冷却管、窒素ガス導入管、温度計、滴下漏斗および撹拌機を備えた反応容器内に、酢酸エチル１００部、２−エチルヘキシルアクリレート９０部、イソボルニルアクリレート５部、１−ビニル−２−ピロリドン５．４部および４−ヒドロキシブチルアクリレート１部を入れた後、エチレンオキサイド基含有ジシアノ化合物〔和光純薬工業（株）製、品番：ＶＰＥ−０２０１〕０．４部を入れ、窒素ガス雰囲気中にて８０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕１．０部を添加し、８０℃で５時間反応させることにより、不揮発分含量が５０質量％であり、重量平均分子量が８０万であり、ガラス転移温度が−６２．３℃である（メタ）アクリル系ポリマーを含有する反応溶液を得た。
【０１２１】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１２２】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１２３】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１２４】
実施例１０
冷却管、窒素ガス導入管、温度計、滴下漏斗および撹拌機を備えた反応容器内に、酢酸エチル１００部、２−エチルヘキシルアクリレート７８．６部、イソボルニルアクリレート２０部、１−ビニル−２−ピロリドン１．０部および４−ヒドロキシブチルアクリレート０．４部を入れた後、エチレンオキサイド基含有ジシアノ化合物〔和光純薬工業（株）製、品番：ＶＰＥ−０２０１〕０．０３部を入れ、窒素ガス雰囲気中にて８０℃で６時間反応させることにより、不揮発分含量が５０質量％であり、重量平均分子量が５０万であり、ガラス転移温度が−５６．６℃である（メタ）アクリル系ポリマーを含有する反応溶液を得た。
【０１２５】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１２６】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１２７】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１２８】
実施例１１
冷却管、窒素ガス導入管、温度計、滴下漏斗および撹拌機を備えた反応容器内に、酢酸エチル１００部、２−エチルヘキシルアクリレート７８．６部、イソボルニルアクリレート２０部、１−ビニル−２−ピロリドン１．０部および４−ヒドロキシブチルアクリレート０．４部を入れた後、エチレンオキサイド基含有ジシアノ化合物〔和光純薬工業（株）製、品番：ＶＰＥ−０２０１〕２．０部を入れ、窒素ガス雰囲気中にて６０℃で５時間反応させた。残存している約１０質量％の未反応モノマーを重合させるために、さらにエチレンオキサイド基含有ジシアノ化合物〔和光純薬工業（株）製、品番：ＶＰＥ−０２０１〕８．０部を添加し、８０℃で３時間反応させることにより、不揮発分含量が５０質量％であり、重量平均分子量が８０万であり、ガラス転移温度が−５６．６℃である（メタ）アクリル系ポリマーを含有する反応溶液を得た。
【０１２９】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１３０】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１３１】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１３２】
実施例１２
冷却管、窒素ガス導入管、温度計、滴下漏斗および撹拌機を備えた反応容器内に、酢酸エチル１００部、２−エチルヘキシルアクリレート７８．６部、イソボルニルアクリレート２０部、１−ビニル−２−ピロリドン１．０部および４−ヒドロキシブチルアクリレート０．４部を入れた後、アゾビスイソブチロニトリル０．０３部を入れ、窒素ガス雰囲気中にて８０℃で５時間反応させた。残存している約１０質量％の未反応モノマーを重合させるために、さらにおよびエチレンオキサイド基含有ジシアノ化合物〔和光純薬工業（株）製、品番：ＶＰＥ−０２０１〕１．０部を添加し、８０℃で３時間反応させることにより、不揮発分含量が５０質量％であり、重量平均分子量が５０万であり、ガラス転移温度が−５６．６℃である（メタ）アクリル系ポリマーを含有する反応溶液を得た。
【０１３３】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１３４】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１３５】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１３６】
実施例１３
冷却管、窒素ガス導入管、温度計、滴下漏斗および撹拌機を備えた反応容器内に、酢酸エチル１００部、２−エチルヘキシルアクリレート７８．６部、イソボルニルアクリレート２０部、１−ビニル−２−ピロリドン１部および４−ヒドロキシブチルアクリレート０．４部を入れた後、エチレンオキサイド基含有ジシアノ化合物〔和光純薬工業（株）製、品番：ＶＰＥ−０２０１〕０．１部を入れ、窒素ガス雰囲気中にて８０℃で５時間反応させた。残存している約１０質量％の未反応モノマーを重合させるために、さらに脂肪族系ジアシルパーオキサイド系重合開始剤〔日油（株）製、商品名：パーロイル（登録商標）Ｌ〕１．０部エチレンオキサイド基含有ジシアノ化合物〔和光純薬工業（株）製、品番：ＶＰＥ−０２０１〕０．０３部を添加し、８０℃で３時間反応させることにより、不揮発分含量が５０質量％であり、重量平均分子量が５０万であり、ガラス転移温度が−５６．６℃である（メタ）アクリル系ポリマーを含有する反応溶液を得た。
【０１３７】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１３８】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１３９】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１４０】
比較例１
冷却管、窒素ガス導入管、温度計、滴下漏斗および撹拌機を備えた反応容器内に、酢酸エチル１００部、２−エチルヘキシルアクリレート７８．９部、イソボルニルアクリレート２０部、１−ビニル−２−ピロリドン１．０部および２−ヒドロキシエチルアクリレート０．１部を入れた後、アゾビスイソブチロニトリル０．１部を添加し、窒素ガス雰囲気中にて８０℃で５時間反応させた。残存している約１０質量％の未反応モノマーを重合させるために、さらにアゾビスイソブチロニトリル１．０部を添加し、８０℃で３時間反応させることにより、不揮発分含量が５０質量％であり、重量平均分子量が５０万であり、ガラス転移温度が−５６．６℃である（メタ）アクリル系ポリマーを含有する反応溶液を得た。
【０１４１】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１４２】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１４３】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１４４】
比較例２
冷却管、窒素ガス導入管、温度計、滴下漏斗および撹拌機を備えた反応容器内に、酢酸エチル１００部、２−エチルヘキシルアクリレート７８．９部、イソボルニルアクリレート２０部、１−ビニル−２−ピロリドン１．０部および２−ヒドロキシエチルアクリレート０．１部を入れた後、アゾビスイソブチロニトリル０．０３部を添加し、窒素ガス雰囲気中にて８０℃で５時間反応させた。残存している約１０質量％の未反応モノマーを重合させるために、脂肪族系ジアシルパーオキサイド系重合開始剤〔日油（株）製、商品名：パーロイル（登録商標）Ｌ〕１．５部を添加し、８０℃で３時間反応させることにより、不揮発分含量が５０質量％であり、重量平均分子量が５０万であり、ガラス転移温度が−５６．６℃である（メタ）アクリル系ポリマーを含有する反応溶液を得た。
【０１４５】
前記で得られた反応溶液に含まれている（メタ）アクリル系ポリマーの水酸基に対してイソシアネート基が０．５当量となる量のイソシアネート系架橋剤〔日本ポリウレタン工業（株）製、商品名：コロネートＨＬ〕を反応溶液に添加し、さらに架橋促進剤としてジブチル錫ジラウレートが１０００ｐｐｍの濃度で含有されるように反応溶液に添加することにより、タッチパネル用粘着剤を得た。
【０１４６】
前記で得られたタッチパネル用粘着剤をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍのタッチパネル用粘着剤層を形成させた。このタッチパネル用粘着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、タッチパネル用粘着剤シートを得た。
【０１４７】
次に、前記で得られたタッチパネル用粘着剤シートを用い、タッチパネル用粘着剤の物性として耐湿熱白化性、耐湿熱発泡性および段差追従性を実施例１と同様にして調べた。その結果を表１に示す。
【０１４８】
【表１】
0006343522.tif 000004
【０１４９】
表１に示された結果から、各実施例で得られたタッチパネル用粘着剤は、いずれも、×の評価がまったくなく、比較例１および２で得られたタッチパネル用粘着剤と対比して、耐湿熱白化性、耐湿熱発泡性および段差追従性に総合的に優れていることがわかる。
【０１５０】
したがって、各実施例で得られたタッチパネル用粘着剤および当該タッチパネル用粘着剤からなる粘着剤層を有する接着性シートは、いずれも、例えば、静電容量式タッチパネルなどの画像表示パネル、タブレット末端、テレビ、パーソナルコンピュータ、デジタルサイネージ、電子黒板、加飾印刷面貼付け用ダイレクトボンディング、酸化インジウム錫（ＩＴＯ）蒸着基板などの構成部材の貼着に使用することが期待されるものである。